(57)【特許請求の範囲】
【請求項１】
重合禁止剤、及び水溶性ポリマーを含んでなることを特徴とする歯科用分離材組成物。
【請求項２】
歯科用分離材組成物が水及び／又は水溶性有機溶媒を溶媒とする均一溶液であることを特徴とする請求項１記載の歯科用分離材組成物。
【請求項３】
重合禁止剤の含有割合が、重合禁止剤、水溶性ポリマー、並びに必要に応じて含まれる水及び／又は水溶性有機溶媒の総重量を基準として、３〜５０重量％であることを特徴とする請求項１又は請求項２記載の歯科用分離材組成物。
【請求項４】
歯科用ボンディング材の硬化体表面に塗布して使用する請求項１及至請求項３のいずれかに記載の歯科用分離剤組成物。
【発明の詳細な説明】
【０００１】
【発明の属する技術分野】
本発明は、歯科医療において、ボンディング材の硬化被膜上で重合性レジンを重合硬化させて暫間修復物を作製する際に、両者の接着を防止するための歯科用分離材組成物に関する。
【０００２】
【従来の技術】
治療した歯牙にセラミックス製或いは金属製の歯冠修復物等の補綴物を接着性レジンセメントを用いて接着する所謂「間接法修復」においては、歯冠修復物が作製されるまでの期間、歯牙形成面を保護するために仮封材による封鎖、あるいは仮着材を用いた暫間修復物の装着が一般に行われている。
【０００３】
しかしながら、これらの仮封材、仮着材は歯質への接着性が低いために脱落することがあり、生活歯では歯髄に細菌が侵入し、炎症を起こす恐れがあった。
【０００４】
そこで、近年、露出した歯牙形成面をコーティングし、シールしてから仮封材、仮着材等の暫間修復物を装着する方法（以下、コーティング法ともいう。）が提案されている。該方法に於いて上記のコーティングによるシールは、各種コンポジットレジン用のボンディングシステムを用いて、具体的には、歯牙形成面を各種ボンディングシステムの前処理材で処理した後にボンディング材を一層塗布してこれを重合硬化させて硬化被膜を形成（コーティング）することによって行われている。該コーティング法では、この様にして形成された硬化被膜は歯牙に強く密着しているため、暫間修復物が脱落しても歯牙を細菌感染から保護することができる。
【０００５】
ところで、実際の臨床に於いては、上記コーティング法における暫間修復物の作製は、コーティングされた歯牙に直接「即時重合レジン」等の重合性レジンを築盛して成形した後に重合硬化させ、歯牙より取りはずした硬化体を熱湯に侵漬してさらに重合硬化させることよって行われており、上記硬化体の歯牙からの取り外しを容易にするために分離材を使用することが推奨されている。
【０００６】
即ち、分離材を使用しない場合には、暫間修復物作成の際に作成中の暫間修復物がコーティングされた歯牙にくっついてしまい、取り外せなくなってしまうことがしばしば起こる。このような接着が起こってしまうと、暫間修復物の歯牙からの取り外しは容易ではなく、最悪の場合には研削して除去することになる。しかしながら、研削による除去を行う場合には、歯牙まで研削する恐れがあり、その場合には予め型どりして別途作成している補綴物の適合性が悪化する等の問題が生じる。
【０００７】
また、コーティング法では、セラミックス製或いは金属製の歯冠修復物（補綴物）が完成した後には、これら補綴物を接着性レジンセメントを用いて歯牙に接着するため、上記分離材は使用後容易に除去できるものでなければならない。さもないと、補綴物を充分な接着強度で接着することが出来ないという問題が生じる。
【０００８】
このように、コーティング法において使用される分離材には、コーティング層と暫間修復物を分離すると言う性能のみならず、使用後に容易に除去出来るという性能が要求される。しかしながら、上記コーティング法は近年開発された新しい方法であるということもあって、この様な要求を充分に満足する分離材はこれまで知られていない。
【０００９】
即ち、従来、歯科医療で使用される分離材は、石膏模型と重合性レジン硬化体との分離を目的とするものが殆どであり、これら従来の分離材を上記コーティング法に適用した場合には、分離効果、或いは除去性の点で満足の行くものではなかった。
【００１０】
上記従来の分離材の多くは、石膏模型に塗布して使用し、該石膏模型上にポリマー被膜を形成して分離性を発揮させるものであり、このような分離材としては、パラフィン、ステアリン酸、ココアバターなどのワックス状のもの、ポリアクリル酸の水溶液（特開昭４９−９４５８７号）、非水溶性ポリマーの水性エマルジョンと重合禁止剤からなる組成（物特開平２−１２９１０９号）、ショ糖脂肪酸エステルとシリコーンオイルからなる組成物（特開平２−３１１５８０号、及び特開平３−１９６７８７号）、高分子結合材と光反射性顔料と溶媒とからなる組成物（特開平４−７５６５２号）、ゴム弾性ポリマーの水性エマルジョンからなる組成物（特開平４−３４３８４号）等が知られている。
【００１１】
一般に、石膏は重合性レジンに対して化学的に不活性であるため、石膏模型上における分離材の被膜形成が不十分で重合性レジンが石膏に接触しても、該重合性レジンを重合硬化させた時の分離性には殆ど影響がない。これに対して、コーティング法で使用するボンディング材には重合性レジンで使用するのと同種の重合性単量体（モノマー）が含まれているため、ボンディング材硬化体被膜と重合性レジンとが僅かにでも接触すると、重合性レジンが硬化する途中にボンディング材硬化被膜中の残存単量体が重合レジン中の単量体と化学的に結合してしまい、分離性が著しく損なわれるという問題が起こる。
【００１２】
また、分離材が非水溶性のポリマー被膜を形成するタイプのものでは、たとえ分離性能が良好であったとしても、使用後の水洗による除去が困難であり、最終的に歯冠修復物等の補綴物を接着する際に、レジンセメントの接着力を低下させてしまう。例えば、上記特開平２−１２９１０９に開示されている重合禁止剤と非水溶性ポリマーの水性エマルジョンからなる分離材は、ポリマーがコーティング面に残存しやすいため、レジンセメントとの接着力を低下させてしまうという問題がある。
【００１３】
また、従来の分離材としてはポリマー被膜を形成する分離材以外にも、水溶性有機溶媒に重合禁止剤を溶解してなる組成物からなる分離材が知られている（特公平５−５６７４２号）。該分離材はその成分である重合禁止剤の作用により、石膏表面でのレジンの重合硬化を抑制し、石膏との分離を容易にしようとするものである。しかしながらかかる分離材も、コーティング法に適用した場合には、その重合禁止剤の濃度が低いと十分な分離性が得られず、また重合禁止剤の濃度を高くすると、重合性レジンの硬化性やレジンセメントの接着性に悪影響を及ぼす等の問題があった。
【００１４】
【発明が解決しようとする課題】
本発明は、前記コーティング法における分離材として好適に使用できる歯科用分離材組成物を提供することを目的とする。具体的には、ボンディング材硬化体からなるコーティング面に塗布して使用し、即時重合レジンとの接着を防ぎ、その後に水洗等により簡単に除去できる歯科用分離材組成物を提供することを目的とする。
【００１５】
【課題を解決するための手段】
本発明者らは、上記課題を解決すべく鋭意研究を行った。その結果、重合禁止剤と水溶性ポリマーからなる組成物をボンディング材硬化被膜に塗布した場合には、その上で即時重合性レジンを硬化させても、得られた硬化体はボンディング材硬化被膜から容易に分離でき、しかも分離後にボンディング材硬化被膜に残存した上記組成物は水洗により容易に除去できることを見出し、本発明を完成するに至った。
【００１６】
即ち、本発明は、重合禁止剤、及び水溶性ポリマーを含んでなることを特徴とする歯科用分離材組成物である。
【００１７】
上記本発明の歯科用分離材組成物は、水及び／又は水溶性有機溶媒を溶媒とする均一溶液の形態をとることが出来、この様な形態の時には取扱い易く、操作性も良好である。また、上記歯科用分離材組成物中の重合禁止剤の含有割合が、重合禁止剤、水溶性ポリマー、並びに必要に応じて含まれる水及び／又は水溶性有機溶媒の総重量を基準として、３〜５０重量％であるときには、分離性も良好であり、その後に使用されるレジンセメントの接着性にも影響を与えない。
【００１８】
本発明の歯科用分離材組成物は、主として石膏模型に塗布して使用する前記従来の分離材と異なり、歯科用ボンディング材の硬化体表面に塗布して使用した場合にも優れた分離性を示す。
【００１９】
【発明の実施の形態】
本発明の歯科用分離材組成物は、重合禁止剤、及び水溶性ポリマーを必須成分として含む。ここで、重合禁止剤としては、ラジカル重合を引き起こし得るラジカルを補足する能力のある物質であれば何ら制限なく使用できる。
【００２０】
好適に使用できる重合禁止剤を具体的に例示するならば、ハイドロキノン、２−ｔ−ブチルハイドロキノン、２−ｔ−ブチル−４−メトキシフェノール、２，３−ｔ−ブチル−４−メトキシフェノール、ｐ−メトキシフェノール、２，６−ｔ−ブチル−クレゾール、４−アリルー２−メトキシフェノール、４，４’チオビス（６−ｔ−ブチル−ｍ−クレゾール）、２，５−ジ−ｔ−ブチルヒドロキノン、２，５−ジ−ｔ−アミルヒドロキノン、２，６−ジ−ｔ−ブチル−４−エチルフェノール、ステアリル−β−（３，５−ジ−ｔ−ブチル−４−ヒドロキシフェニル）プロピオネート、２，２’−メチレンビス（４−メチル−６−ｔ−ブチルフェノール）２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）、３，９−ビス〔１，１−ジメチル−２−〔β−（３−ｔ−ブチル−４−ヒドロキシ−５−メチルフェニル）プロピオニルオキシ〕エチル〕２，４，８，１０−テトラオキサスピロ〔５，５〕ウンデカン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−〔メチレン−３−（３’，５’−ジ−ｔ−ブチル−４’−ヒドロキシフェニル）プロピオネート〕メタン、ビス〔３，３’−ビス（４’−ヒドロキシ−３’−ブチルフェニル）ブチリックアシッド〕グリコールエステル、１，３，５−トリス（３’，５’−ジ−ｔ−ブチル−４’−ヒドロキシベンジル）−２−トリアジン−２，４，６−（１Ｈ，３Ｈ，５Ｈ）トリオン、α−トコフェノール等のフェノール系重合禁止剤；、２−フェニルインドール、Ｎ，Ｎ’−ジフェニルエチレンジアミン、Ｎ，Ｎ’−ジサリシラールプロピレンジアミン、フェノチアジン等のアミン系重合禁止剤；、ジフェニルピクリルヒドラジルラジカル、２，２，６，６−テトラメチル−１−ピペリジニルオキシラジカル、１，１，３，３−テトラメチルイソインドール−２−オキシラジカル等のスピントラップ剤等が挙げられる。これらの中でも、その取り扱いの容易さから２，６−ｔ−ブチルクレゾール、ハイドロキノンモノメチルエーテル、４−アリルー２−メトキシフェノールが好適に用いられる。
【００２１】
また、上記載重合禁止剤は単独で、或いは二種以上組み合わせて用いることも可能である。
【００２２】
かかる重合禁止剤の配合量は、そのラジカル補足能力に応じて適宜決定すればよいが、分離性能および重合性レジンの重合への影響を勘案すると、重合禁止剤、及び水溶性ポリマー、更に必要に応じて添加される水及び／又は水溶性有機溶媒の総重量を基準として、３〜５０重量％、特に５〜３０重量％の範囲で用いるのが好適である。
【００２３】
本発明の歯科用分離材組成物の他の必須成分である水溶性ポリマーとは、常温、常圧下にて水に対して１重量％以上の濃度で溶解するポリマーを意味する。水溶性ポリマーとしてはこのような性質を有するポリマーであれば、公知のポリマーが何ら制限なく使用することが可能である。
【００２４】
このような水溶性ポリマーを具体的に例示すれば、グアーガム、ローカストビーンガム、クインスシード、カラギーナン、ガラクタン、アラビアゴム、トラガント、ペクチン、マンナン、デンプン、キサンタンガム、デキストリン、サクシノグルカン、カードラン等の多糖類；、ゼラチン、カゼイン、アルブミン、コラーゲンなどのタンパク質類；、メチルセルロース、エチルセルロース、ヒドロキシメチルセルロース、ヒドロキシエチルセルロース、ヒドロキシプロピルセルロース、カルボキシメチルセルロース、カルボキシメチルエチルセルロース等のセルロース類；、可溶性デンプン、カルボキシメチルデンプン、メチルデンプン等のデンプン類、アルギン酸塩、アルギン酸プロピレングリコール等のアルギン酸類；、ポリビニルアルコール、ポリビニルピロリドン、ポリビニルメチルエーテル、カルボキシビニルポリマー、ポリエチレングコール、ポリプロピレングリコール、ポリグリセリン、ポリエーテル変性シリコーン等の合成高分子が上げられる。
【００２５】
これら水溶性ポリマーの中でも水への溶解性が高く水洗持の除去性が優れている等の理由からポリエチレングリコール、ポリビニルアルコール、カルボキシメチルセルロース、カルボキシメチルエチルセルロース、ヒドロキシプロピルセルロース、ポリエーテル変性シリコーンが好適に使用される。
【００２６】
これら水溶性ポリマーは単独で、また必要に応じて２種以上混合して使用することも可能である、
また上記水溶性ポリマーの平均分子量は特に限定されないが、塗布したときの被膜の形成性及び水洗時の除去性の観点から重量平均分子量（Ｍｗ）で１００〜２，０００，０００、特に３００〜１，５００，０００の範囲であるのが好適である。一般に、重量平均分子量が１００より小さいと分離性が低下する傾向があり、また２，０００，０００より大きいと水洗時の除去性が悪化する傾向がある。
【００２７】
上記記載ポリマーは、常温で液状であるものについてはそのまま使用することが出来るが、水溶性ポリマーの粘度が高い場合、更には水溶性ポリマーが常温で固体である場合には、本発明の歯科用分離材組成物を、操作性の良好な“適度な粘度を有する液状体”とするために、水及び／又は水溶性有機溶媒で希釈して用いるのが好適である。なお、本発明の歯科用分離材組成物は、その効果の安定性から、水及び／又は水溶性有機溶媒による希釈の有無に拘わらず、均一溶液であるのが好適である。
【００２８】
上記の希釈に用いる水としては、蒸留水、イオン交換水等が好適に使用できる。また、水溶性有機溶媒としては、水に可溶で前記水溶性ポリマーを溶解し得るものであれば特に限定されず、公知の水溶性有機溶媒が使用できる。
【００２９】
好適に使用できる水溶性有機溶媒を例示すれば、メチルアルコール、エチルアルコール、１−ブチルアルコール、２−ブチルアルコール、１−プロピルアルコール、２−プロピルアルコール等のアルコール類；、グリセリン、ジグリセリン、トリグリセリン、エチレングリコール、トリエチレングリコール、１，２−ブタンジオール、１，３−ブタンジオール、１，２−プロパンジオール、１，３−プロパンジオール、２−メチル−１，２−プロパンジオール、２−メチル−２，３−ブタンジオール等の多価アルコール類；、アセトン、メチルエチルケトン等のケトン類；、トリエタノールアミン、トリエチルアミン、ピリジン等のアミン類；、アセトニトリル、Ｎ，Ｎ−ジメチルホルムアミド等が挙げられる。
【００３０】
これらの中でも、口腔内での使用を考慮して、毒性の低いエチルアルコール、２−プロピルアルコール、１，２−ブタンジオール、１，３−ブタンジオール、１，２−プロパンジオール、１，３−プロパンジオール、アセトン、エチレングリコール、トリエチレングリコール、グリセリン、ジグリセリン、トリグリセリン等が特に好適に用いられる。
【００３１】
かかる水溶性有機溶媒は単独で、或いは２種以上混合して使用することも可能である。
【００３２】
希釈に際して使用する水及び／又は水溶性有機溶媒の種類及び使用量は、使用する水溶性ポリマー及び重合禁止剤の種類や量比に応じてその溶解性、得られる組成物の分離性能、及び操作性等を考慮して適宜決定すればよいが、水及び／又は水溶性有機溶媒の種類としては、生体への安全性が高く、水洗による除去性に優れている等の理由から水、あるいは水とエチルアルコールの混合物を使用するのが好適である。また、その好適な使用量は、本発明の分離材組成物の粘度が、一般に操作性が良好な粘度である１０〜１００（ポアズ）となるような量である。このような使用量を、水溶性ポリマーを水及び／又は水溶性有機溶媒で希釈する際の希釈割合で表せば、水及び／又は水溶性有機溶媒１００重量部に対して水溶性ポリマーが０．５〜１００重量部となる割合、より好ましくは２〜５０重量部となる割合である。
また、本発明の歯科用分離材組成物には、本発明の効果を損なわない範囲で他の添加材を配合することも可能である。このような添加材としては、重合性レジンとの濡れ性を高めるための界面活性剤や粘度を調整するための無機微粒子や架橋ポリマー、また色素や香料等が挙げられる。
【００３３】
本発明の歯科用分離材組成物は、前記した石膏に塗布して使用する従来の分離材として使用できることは勿論であるが、コーティング法に於けるように、歯科用ボンディング剤の硬化被膜上で重合性レジンを重合硬化させて、得られた硬化体を歯科用ボンディング剤の硬化被膜上から分離する際の分離材として特に好適に使用できる。
【００３４】
ここで、歯科用ボンディング材とは、歯科用充填修復材料であるコンポジットレジンを歯牙に接着するために用いられる接着材であり、その組成は、一般に（メタ）アクリル基等のラジカル重合性基を有する重合性単量体と重合開始剤、さらには歯質への接着性を高める目的でその構造中に酸性基を含有するラジカル重合性単量体から構成される。かかる重合性単量体は、ラジカル連鎖反応により重合するものであれば何ら制限なく使用可能であるが、例えば、（メタ）アクリル酸メチル、（メタ）アクリル酸エチル、ｎ−プロピル（メタ）アクリレート、イソプロピル（メタ）アクリレート、２−ヒドロキシエチル（メタ）アクリレート、３−ヒドロキシプロピル（メタ）アクリレート、２−ヒドロキシプロピル（メタ）アクリレート等の単官能（メタ）アクリレート系単量体、エチレングリコールジ（メタ）アクリレート、ジエチレングリコージ（メタ）アクリレート、トリエチレングリコールジ（メタ）アクリレート、ネオペンチルジ（メタ）アクリレート、プロピレングリコールジ（メタ）アクリレート、２，２−ビス（４−（３−（メタ）アクリロイルオキシ−２−ヒドロキシプロポキシ）フェニル）プロパン、２，２−ビス（４−（メタ）アクリロイルオキシフェニル）プラパン、２，２−ビス（４−（メタ）アクリロイルオキシエトキシフェニル）プロパン、等の２官能（メタ）アクリレート系単量体、トリメチロールエタントリ（メタ）アクリレート、トリメチロールプロパントリ（メタ）アクリレート等の３官能（メタ）アクリレート系単量体、ペンタエリスリトールテトラ（メタ）アクリレート等の４官能（メタ）アクリレート系単量体等が挙げられる。
【００３５】
また、酸性基含有ラジカル重合性単量体とは、１分子中に少なくとも１つの酸性基と少なくとも１つのラジカル重合性基を有するものであれは特に限定されず、公知の化合物を用いることができる。該酸性基としてはリン酸基、カルボン酸基、無水カルボン酸基、スルホン酸基等が好ましい。該酸性基含有ラジカル重合性単量体を具体的に例示するならば、１１−（メタ）アクリロイルオキシ−１，１−ウンデカンジカルボン酸、４−（メタ）アクリロイルオキシエチルトリメリット酸及びその無水物、２−メタクリロイルオキシエチルジハイドロジェンホスフェート、ビス（２−メタクリロイルオキシエチル）ハイドロジェンホスフェート、１０−メタクリロイルオキシデシルジハイドロジェンホスフェート等が挙げられる。
【００３６】
また、かかる重合性単量体を重合硬化させるための重合開始剤としては、公知のラジカル発生剤が何ら制限なく使用可能である。例えば、常温で重合を開始する開始剤系として、ベンゾイルパーオキサイド、パラクロロベンゾイルパーオキサイド、２，４−ジクロロベンゾイルパーオキサイド、アセチルパーオキサイド、ラウロイルパーオキサイド、ターシャリーブチルパーオキサイド、クメンハイドロパーオキサイド、メチルエチルケトンパーオキサイド、ターシャリーブチルパーオキシベンゾエート等のような有機過酸化物に、Ｎ，Ｎ−ジメチル−ｐ−トルイジン、Ｎ，Ｎ−ジメチルアニリン、Ｎ，Ｎ−ジエタノール−ｐ−トルイジン等のアミンを組み合わせたレドックス開始剤系や、該有機過酸化物と該アミンからなる開始剤系にさらに、ベンゼンスルフィン酸やｐ−トルエンスルフィン酸及びその塩等のスルフィン酸を加えた系、５−ブチルバルビツール酸、１−ベンジル−５−フェニルバルビツール酸等のバルビツール酸系開始剤、有機・無機酸とテトラフェニルホウ素、トリフェニルモノアルキルホウ素のナトリウム塩等のアリールボレート化合物の組み合わせ等があり、また光でラジカルを発生する開始剤系としては、カンファーキノン、ｐ，ｐ−ジメトキシベンジル、α−ナフチル、アセトナフテン、１，２−フェナントレンキノン等のα−ジケトン類、２−クロロチオキサントン、２，４−ジエチルチオキサントン等のチオキサントン類、さらには該α−ジケトン類やチオキサントン類に、Ｎ，Ｎ−ジメチルアミノエチルメタクリレート、Ｎ，Ｎ−ジメチルアミノ安息香酸エチルエステル、Ｎ，Ｎ−ジメチル−アミノアセトフェノン等の３級アミンとの組み合わせた開始剤系、また２，４，６−トリメチルベンゾイルフェニルホスフィンオキサイド、ビス（２，６−ジメトキシベンゾイル）−２，４，４−トリメチルペンチルホスフィンオキサイド等のアシルホスフィンオキサイド類、２−ベンジル−ジメチルアミノ−１−（４−モルフォリノフェニル）−ブタノン−１、２−ベンジル−ジエエチルアミノ−１−（４−モルフォリノフェニル）−ブタノン−１等のα−アミノアセトフェノン類、対イオンがメロシアニン、クマリン、インジゴ、芳香族アミン等の有機染料であるアリールボレート化合物、あるいは光により酸を発生する酸発生剤とアリールボレート化合物との組み合わせ等が好適に用いられる。
【００３７】
ボンディング材による歯牙のコーティングは、各種ボンディングシステムの接着操作に従って行えばよく、例えば、「マックボンドII（トクヤマ社製）」接着システムを用いたコーティング法では、先ず歯牙形成面全体を付属の２液混合型プライマーを塗布して２０秒間作用させ、余剰のプライマーを圧搾空気で除去した後、スポンジ片等を用いてボンディング材を一層塗布し、次いでこれを光照射器により１０秒間光照射してボンディング材を重合硬化させることにより硬化被膜を形成（コーティング）する。
【００３８】
また、コーティング法において上記コーティング後の被膜表面上で暫間修復物（即ち、分離の対象物）を作成する際に使用する重合性レジンとは、ラジカル重合性単量体と重合開始剤を含有するラジカル重合性組成物のことを示す。一般的には、該重合性レジンとしては、ポリメチルメタクリレート、ポリエチルメタクリレート、メチルメタクリレートとエチルメタクリレートの共重合体等のポリマー成分とメチルメタクリレート、エチルメタクリレート、ブチルメタクリレート、２−ヒドロキシエチルメタクリレート等のラジカル重合性単量体の液成分よりなる即時重合レジンが用いられる。また、かかる重合性レジンの重合硬化には、上記ボンディング剤で例示した重合開始剤系を用いることが可能である。
【００３９】
本発明の分離剤組成物をコーティング法において使用するときの使用方法は特に限定されないが、ボンディング材の硬化被膜（コーティング被膜）表面に予め所定量の各成分を混合して調製した本発明の歯科用分離材組成物をスポンジ片あるいは小筆等を用いて一回あるいは数回塗布すればよい。その際、硬化被膜表面はアルコールを浸した綿棒等でこすって被膜表面上に残存する未重合モノマーをできるだけ除去することが重合性レジンの接着を防ぐ上で望ましい。その後に重合性レジンを歯冠形体に築盛し、これを重合硬化させれば、その硬化体が歯科用ボンディング材でコーティングされた歯牙から容易に分離することが出来る。また、分離後は、水銃等を用いて数秒〜１０秒間洗浄することにより、本発明の歯科用分離材組成物はコーティング皮膜上から簡単に除去することができる。
【００４０】
【実施例】
以下、本発明をさらに具体的に説明するために、実施例及び比較例を挙げて説明するが、本発明はこれらの実施例に限定されるものではない。なお、分離材としての性能の評価は次のようにして行った。
【００４１】
〔分離性評価方法〕
１０ｍｍ×１０ｍｍ×２ｍｍのコンポジットレジン（パルフィークライトポステリア  (株)トクヤマ）の板を作製し、この板上にボンディング材（マックボンドII (株)トクヤマ）を一層塗布、次いで光照射器（パワーライト (株)トクヤマ）を用いて３０秒間光照射することによりボンディング材のコーティング面を作製した。次に調整した分離材をコーティング面に塗布し、その上から即時重合レジン（キュアファスト  (株)トクヤマ）を盛り付け、レジンを重合硬化させた。重合硬化させたレジンを手で分離し、容易に分離できるかどうかを判断した。分離性は上記分離を１０回行い、手で容易に分離できた回数で評価した。
【００４２】
〔レジンセメントとの接着への影響〕
分離性評価方法において、分離した試料を水洗した後、その表面に３ｍｍΦの孔を有する両面テープを貼りつけた、レジンセメント（ビスタイトII (株)トクヤマ）をその孔に塗布した後、予めアルミナサンドブラストを行った８ｍｍΦのステンレス製ロッドを両面テープの穴と同心円になるよう押し付けた。３７℃１時間放置した後、島津社製万能試験機（オートグラフＡＧ３０００Ｄ）を用いて引張り接着強さを測定した。
【００４３】
比較参照のため、分離材を何も塗布しない場合に同様の水洗処理をしたコーティング面に対するレジンセメントの接着力を測定したところ、接着力は１６．３MPａであった。
【００４４】
実施例１
２，６−ｔ−ブチルクレゾール（重合禁止剤）１０重量部を平均分子量６００のポリエチレングリコール（水溶性ポリマー）８０重量部に加え、さらにエチルアルコール１０重量部を添加した後均一になるまで撹拌して、分離材組成物を作製した。この分離材を用いて分離試験を行ったところ、即時重合レジン硬化物は１０回とも容易に分離可能であり、分離性は良好であった。また、レジンセメントとの接着力は１４．７ＭＰａと接着力の低下はほとんどなかった。
【００４５】
実施例２〜１３
表１に示す各組成の本発明の組成物を調製し、実施例１と同様にしてその分離材としての性能を調べた。その結果を表１に示すが、何れも良好な分離性と接着力が得られている。
【００４６】
【表１】
0004148333.tif 000002
【００４７】
なお、表１中の水溶性ポリマーの各略号は、それぞれ次の水溶性ポリマーを意味する。
【００４８】
PEG400  ：ポリエチレングリコール（Ｍｗ300）
PEG2000 ：ポリエチレングリコール（Ｍｗ2000）
PEG50000：ポリエチレングリコール（Ｍｗ50000）
PEG4000 ：ポリエチレングリコール（Ｍｗ4000）
PVA    ：ポリビニルアルコール完全鹸化体（Ｍｗ44000）
PVP    ：ポリビニルピロリドン（Ｍｗ1200000）
CMC    ：カルボキシメチルセルロースナトリウム塩
（置換度0.7、Ｍｗ250000）
HCP    ：ヒドロキシプロピルセルロース（Ｍｗ1000000）
PEシリコーン：ポリエーテル変性シリコーン
（東芝シリコーン性TSF4450）
比較例１〜６
表２に示す各組成の組成物を調製し、実施例１と同様にしてその分離材としての性能を調べた。その結果を表２に示す。
【００４９】
【表２】
0004148333.tif 000003
【００５０】
比較例１及び２は水溶性ポリマーを添加しなかった場合であるが何れも分離性が充分でない。
【００５１】
比較例３〜５は、重合禁止剤を配合していない組成であるが、何れも分離性が低い。また、比較例５及び６の結果に示されるように、水溶性ポリマーに代えてシリコーンオイルやポリメチルメタクリレートのように疎水性のポリマーを使用した場合には、レジンセメントとの接着力が低下した。
【００５２】
【発明の効果】
歯科用ボンディング剤のコーティング被膜に本発明の歯科用分離材組成物を塗布することにより、その後、該コーティング被膜上で重合性レジンを重合硬化させた時に、得られた硬化体のコーティング被膜からの分離を容易にすることができる。しかも、本発明の歯科用分離材組成物は、、使用後に簡単な水洗操作により容易にコーティング被膜から除去されるので、その後の接着処理に悪影響を及ぼすこともない。
【００５３】
このように、本発明の歯科用分離材組成物は、前記コーティング法における分離材として要求される性能を全て満足するものであり、コーティング法における作業性を大幅に改良することができる。